"式I:[式中、ν及びωは、相互に独立に、0~20の整数でありただし、νωは、1~20の整数である、D1、D2及びD3は、相互に独立に、式II:式中、A1及びA2は、相互に独立に、直接結合、直鎖若しくは分岐のC1-C10アルキレン二価基、-CHRCH2Or3-CHRCH2-ここで、Rは、H又はメチルであり、そしてr3は、1~20の整数である又はC1-C7アルキレンオキシC1-C7アルキレン二価基であり、そしてR1、R2、R3、R4、R5、R6、R7、及びR8は、相互に独立に、C1-C8-アルキル、C1-C4-アルキル-若しくはC1-C4-アルコキシ-置換フェニル、フルオロC1-C18-アルキル、-alk-OCH2CH2n-OR9ここで、alkは、C1-C6-アルキレン二価基であり、R9は、C1-C6-アルキルであり、そしてnは、1~20の整数であるであり、m及びpは、相互に独立に、0~150の整数であり、かつmpは、1~150であるで示される二価基であり;G1、G2、G3、G4、G5、及びG6は、相互に独立に、直接結合又は式III:で示される二価基であり;L1及びL2は、相互に独立に、直接結合又は式IV:で示される二価基であり;X1、X2、及びX3は、相互に独立に、直接結合、-O-、-NR’-、-S-、-CO-NR’-、-NR-CO-、-O-CO-NH-、-CO-O-、-O-CO-、-NH-CO-O-、-NR’-CO-NH-、及び-NH-CO-NR’-ここで、R’は、H又はC1-C8アルキルであるよりなる群から選択される結合であり;r1、r2、q1、q2、q3、及びq4は、相互に独立に、0又は1の整数であり;Y1及びY2は、相互に独立に、直接結合、-O-又は-NR’-ここで、R’は、上記と同義であるであり;Z1、Z2、Z3、Z4、Z5、Z6、及びBGは、相互に独立に、直接結合、直鎖若しくは分岐のC1-C12アルキレン二価基、少なくとも1個のヒドロキシル若しくはカルボキシル基若しくは-OCOCH2t1COOHここで、t1は、2~4の整数であるを有する直鎖若しくは分岐のC3-C7アルキレン二価基、C1-C7アルキレンオキシC1-C7アルキレン二価基、-[CH2CHTCH2O]r4-[CHRCH2O]r3-[CH2CHTCH2]r5-の二価基ここで、R及びr3は、上記と同義であり、Tは、ヒドロキシル又はカルボキシル基又は-OCOCH2tCOOHここで、tは、上記と同義であるであり、そしてr4及びr5は、相互に独立に、0又は1である、非置換フェニレン二価基、C1-C4アルキル若しくはC1-C4アルコキシ置換フェニレン二価基若しくはC7-C12アラルキレン二価基、C5-C45脂環式若しくは脂肪族-脂環式二価基、C6-C24芳香族若しくは芳香脂肪族二価基、又はこれらの組合せであり;R10、R11、R12、R13、R14、R15、R16、R17、R18、及びR19は、相互に独立に、水素又はC1-C4アルキルであるが;ただしBG及び/又はG2、G3、G4、及びG5の少なくとも1個は、少なくとも1個のヒドロキシル若しくはカルボキシル基又は少なくとも1個の-OCOCH2t1COOHここで、t1は、上記と同義であるの基を含む]により表される、鎖延長ポリシロキサン架橋剤。BGが、少なくとも1個のヒドロキシル若しくはカルボキシル基若しくは-OCOCH2t1COOHここで、t1は、2~4の整数であるを有する直鎖若しくは分岐のC3-C7アルキレン二価基、-[CH2CHTCH2O]r4-[CHRCH2O]r3-[CH2CHTCH2]r5-の二価基ここで、R及びr3は、上記と同義であり、Tは、ヒドロキシル若しくはカルボキシル基又は-OCOCH2tCOOHここで、tは、上記と同義であるであり、そしてr4及びr5は、相互に独立に、0又は1である、又はこれらの組合せである、請求項1に記載の鎖延長ポリシロキサン架橋剤。鎖延長ポリシロキサン架橋剤が、少なくとも1種の式2:[式中、R20及びR21は、相互に独立に、水素又はメチルであり;A1及びA2は、相互に独立に、直接結合、直鎖若しくは分岐のC1-C10アルキレン二価基、-CHRCH2Or3-CHRCH2-ここで、Rは、H又はメチルであり、そしてr3は、1~20の整数である、又はC1-C7アルキレンオキシC1-C7アルキレン二価基であり;mは、1~350の整数であり;X4、X4’、X5、X5’、X6、及びX6’は、相互に独立に、直接結合、-O-、-NR’-、-S-、-CO-NR’-、-NR-CO-、-O-CO-NH-、-NH-CO-O-、-NR’-CO-NH-、-NH-CO-NR’-、-CO-O-、及び-O-CO-ここで、R’は、H又はC1-C8アルキルであるよりなる群から選択される結合であり、Z7、Z7’、Z8、Z8’、Z9、及びZ9’は、相互に独立に、直接結合、直鎖若しくは分岐のC1-C12アルキレン二価基、少なくとも1個のヒドロキシル若しくは-OCOCH2t1COOHここで、t1は、2~4の整数であるを有する直鎖若しくは分岐のC3-C7アルキレン二価基、C1-C7アルキレンオキシC1-C7アルキレン二価基、-[CH2CHTCH2O]r4-[CHRCH2O]r3-[CH2CHTCH2]r5-の二価基ここで、R及びr3は、上記と同義であり、Tは、ヒドロキシル又は-OCOCH2tCOOHここで、tは、上記と同義であるであり、そしてr4及びr5は、相互に独立に、0又は1である、非置換フェニレン二価基、C1-C4アルキル若しくはC1-C4アルコキシ置換フェニレン二価基若しくはC7-C12アラルキレン二価基、C5-C45脂環式若しくは脂肪族-脂環式二価基、C6-C24芳香族若しくは芳香脂肪族二価基、又はこれらの組合せである]で示されるポリシロキサン架橋剤を少なくとも1種のジメルカプタンと、マイケル付加又はチオール-エン反応条件下で反応させることにより得られる、請求項1又は2に記載の鎖延長ポリシロキサン架橋剤。少なくとも1種のポリシロキサン架橋剤が、少なくとも1個のヒドロキシル基を含み、そして1ジ-エポキシ末端ポリシロキサン[メタアクリル酸C2からC6のヒドロキシルアルキル、C2からC6のヒドロキシアルキルメタアクリルアミド、アリルアルコール、アリルアミン、メタアクリル酸アミノ-C2-C6アルキル、メタアクリル酸C1-C6アルキルアミノ-C2-C6アルキル、ビニルアミン、アミノ-C2-C6アルキルメタアクリルアミド、C1-C6アルキルアミノ-C2-C6アルキルメタアクリルアミド、アクリル酸、C1-C4アルキルアクリル酸、N-[トリスヒドロキシメチルメチル]アクリルアミド、N,N-2-アクリルアミドグリコール酸、β-メチル-アクリル酸クロトン酸、α-フェニルアクリル酸、β-アクリルオキシプロピオン酸、ソルビン酸、アンゲリカ酸、ケイ皮酸、1-カルボキシ-4-フェニルブタジエン-1,3、イタコン酸、シトラコン酸、メサコン酸、グルタコン酸、アコニット酸、マレイン酸、フマル酸、及びこれらの組合せよりなる群から選択されるエチレン型官能基化ビニルモノマーの使用による];2ヒドロキシル基、アミノ基、カルボキシル基、及びこれらの組合せよりなる群から選択される2個の末端官能基を有するポリシロキサン[エポキシ含有ビニルモノマー例えば、メタアクリル酸グリシジル、アリルグリシジルエーテル、ビニルグリシジルエーテル、又はこれらの組合せの使用による];3ヒドロキシル基、アミノ基、カルボキシル基、及びこれらの組合せよりなる群から選択される2個の末端官能基を有するポリシロキサン[ジ-エポキシ化合物の存在下での、メタアクリル酸C2からC6のヒドロキシルアルキル、C2からC6のヒドロキシアルキルメタアクリルアミド、アリルアルコール、アリルアミン、メタアクリル酸アミノ-C2-C6アルキル、メタアクリル酸C1-C6アルキルアミノ-C2-C6アルキル、ビニルアミン、アミノ-C2-C6アルキルメタアクリルアミド、C1-C6アルキルアミノ-C2-C6アルキルメタアクリルアミド、アクリル酸、C1-C4アルキルアクリル酸、N-[トリスヒドロキシメチルメチル]アクリルアミド、N,N-2-アクリルアミドグリコール酸、β-メチル-アクリル酸クロトン酸、α-フェニルアクリル酸、β-アクリルオキシプロピオン酸、ソルビン酸、アンゲリカ酸、ケイ皮酸、1-カルボキシ-4-フェニルブタジエン-1,3、イタコン酸、シトラコン酸、メサコン酸、グルタコン酸、アコニット酸、マレイン酸、フマル酸、及びこれらの組合せよりなる群から選択されるエチレン型官能基化ビニルモノマーの使用による];4ジ-エポキシ末端ポリシロキサン[ジオール、ジ-アミン化合物、ジカルボン酸化合物、又はこれらの組合せの存在下での、メタアクリル酸グリシジルの使用による];あるいは5これらの組合せ;のエチレン型官能基化により得られる、請求項3に記載の鎖延長ポリシロキサン架橋剤。少なくとも1種のポリシロキサン架橋剤が、α,ω-ビス[3-メタアクリルオキシ-2-ヒドロキシプロピルオキシプロピル]末端ポリジメチルシロキサン、α,ω-ビス[3-メタアクリルオキシエトキシ-2-ヒドロキシプロピルオキシプロピル]末端ポリジメチルシロキサン、α,ω-ビス[3-メタアクリルオキシエチルアミノ-2-ヒドロキシプロピルオキシプロピル]末端ポリジメチルシロキサン、α,ω-ビス[3-メタアクリルアミドエトキシ-2-ヒドロキシプロピルオキシプロピル]末端ポリジメチルシロキサン、α,ω-ビス[メタアクリルアミドエチルアミノ-2-ヒドロキシプロピルオキシプロピル]末端ポリジメチルシロキサン、α,ω-ビス[3-メタアクリルオキシプロポキシ-2-ヒドロキシプロピルオキシプロピル]末端ポリジメチルシロキサン、α,ω-ビス[3-メタアクリルオキシプロピルアミノ-2-ヒドロキシプロピルオキシプロピル]末端ポリジメチルシロキサン、α,ω-ビス[3-メタアクリルアミドプロポキシ-2-ヒドロキシプロピルオキシプロピル]末端ポリジメチルシロキサン、α,ω-ビス[3-メタアクリルアミドプロピルアミノ-2-ヒドロキシプロピルオキシプロピル]末端ポリジメチルシロキサン、α,ω-ビス[3-メタアクリルアミドイソプロポキシ-2-ヒドロキシプロピルオキシプロピル]末端ポリジメチルシロキサン、α,ω-ビスアリルオキシ-2-ヒドロキシプロピルオキシエトキシプロピル末端ポリジメチルシロキサン、α,ω-ビスアリルアミノ-2-ヒドロキシプロピルオキシプロピル末端ポリジメチルシロキサン、α,ω-ビスビニルアミノ-2-ヒドロキシプロピルオキシプロピル末端ポリジメチルシロキサン、α,ω-ビスアリルオキシ-2-ヒドロキシプロピルオキシプロピル末端ポリジメチルシロキサン、α,ω-ビスビニルオキシ-2-ヒドロキシプロピルオキシエトキシプロピル末端ポリジメチルシロキサン、α,ω-ビス[メタアクリルオキシ-2-ヒドロキシプロピルオキシエトキシプロピル]末端ポリジメチルシロキサン、α,ω-ビス[メタアクリルオキシ-2-ヒドロキシプロピル-N-エチルアミノプロピル]末端ポリジメチルシロキサン、α,ω-ビス[メタアクリルオキシ-2-ヒドロキシプロピルアミノプロピル]末端ポリジメチルシロキサン、α,ω-ビス[アリルオキシ-2-ヒドロキシプロピル-N-エチルアミノプロピル]末端ポリジメチルシロキサン、α,ω-ビス[ビニルオキシ-2-ヒドロキシプロピル-N-エチルアミノプロピル]末端ポリジメチルシロキサン、α,ω-ビス[メタアクリルオキシ-2-ヒドロキシプロピルオキシカルボニルプロピル]末端ポリジメチルシロキサン、α,ω-ビス[アリルオキシ-2-ヒドロキシプロピルオキシカルボニルプロピル]末端ポリジメチルシロキサン、α,ω-ビス[ビニルオキシ-2-ヒドロキシプロピルオキシカルボニルプロピル]末端ポリジメチルシロキサン、α,ω-ビス[メタアクリルオキシ-2-ヒドロキシプロピルオキシペンチルカルボニルオキシアルキル]末端ポリジメチルシロキサン、α,ω-ビス[アリルオキシ-2-ヒドロキシプロピルオキシペンチルカルボニルオキシアルキル]末端ポリジメチルシロキサン、α,ω-ビス[ビニルオキシ-2-ヒドロキシプロピルオキシペンチルカルボニルオキシアルキル]末端ポリジメチルシロキサン、α,ω-ビスアリルオキシ-2-ヒドロキシプロピルオキシポリエチレンオキシプロピル末端ポリジメチルシロキサン、α,ω-ビスビニルオキシ-2-ヒドロキシプロピルオキシポリエチレンオキシプロピル末端ポリジメチルシロキサン、α,ω-ビス[メタアクリルオキシ-2-ヒドロキシプロピルオキシポリエチレンオキシプロピル]末端ポリジメチルシロキサン、カップリング生成物[メタアクリル酸C2-C4ヒドロキシアルキル又はC2-C4ヒドロキシアルキルメタアクリルアミド又はメタアクリル酸と、α,ω-ビスヒドロキシエトキシプロピル-ポリジメチルシロキサンとの、ジ-エポキシ化合物例えば、1,4-ブタンジオールジグリシジルエーテル、1,6-ヘキサンジオールジグリシジルエーテル、グリセロールジグリシジルエーテル、エチレングリコールジグリシジルエーテル、ジエチレングリコールジグリシジルエーテル、ポリエチレングリコールジグリシジルエーテル、プロピレングリコールジグリシジルエーテル、ジプロピレングリコールジグリシジルエーテル、又はこれらの組合せを介する]、又はこれらの組合せである、請求項3又は4に記載の鎖延長ポリシロキサン架橋剤。少なくとも1種のジメルカプタンが、C2-C12アルキルジメルカプタン類、エチルシクロヘキシルジメルカプタン、ジペンテンジメルカプタン、ベンゼンジチオール、メチル置換ベンゼンジチオール、ベンゼンジメタンチオール、グリコールジメルカプトアセテート、エチルエーテルジメルカプタンジグリコールジメルカプタン、トリグリコールジメルカプタン、テトラグリコールジメルカプタン、及びこれらの組合せよりなる群から選択される、請求項4又は5に記載の鎖延長ポリシロキサン架橋剤。少なくとも1種のジメルカプタンが、少なくとも1個のヒドロキシ及び/又はカルボキシル基を含む、請求項3、4又は5に記載の鎖延長ポリシロキサン架橋剤。少なくとも1種のポリシロキサン架橋剤が、ヒドロキシ又はカルボキシル基を含まず、そして少なくとも1種のジメルカプタンが、少なくとも1個のヒドロキシ及び/又はカルボキシル基を含む、請求項3に記載の鎖延長ポリシロキサン架橋剤。少なくとも1種のジメルカプタンが、ジメルカプロール、ジメルカプトブタノール、ジメルカプトペンタノール、ジチオスレイトール、ジメルカプトプロピオン酸、ジヒドロリポ酸、ジメルカプトコハク酸、又はこれらの組合せである、請求項7又は8に記載の鎖延長ポリシロキサン架橋剤。少なくとも1種のジメルカプタンが、少なくとも1個のカルボキシル基を含む、請求項7、8又は9に記載の鎖延長ポリシロキサン架橋剤。少なくとも1種のジメルカプタンが、ジメルカプトプロピオン酸、ジヒドロリポ酸、ジメルカプトコハク酸、又はこれらの組合せである、請求項10に記載の鎖延長ポリシロキサン架橋剤。鎖延長ポリシロキサン架橋剤が、ジ-チオール末端ポリシロキサンを、少なくとも1個のヒドロキシル基を包含する少なくとも1種の架橋物質と、マイケル付加又はチオール-エン反応条件下で反応させることにより得られる[ここで、架橋物質は、ジメタクリル酸グリセロール、N,N’-ジヒドロキシエチレンビスメタアクリルアミド、ジアミン好ましくはN,N’-ビスヒドロキシエチルエチレンジアミン、N,N’-ジメチルエチレンジアミン、エチレンジアミン、N,N’-ジメチル-1,3-プロパンジアミン、N,N’-ジエチル-1,3-プロパンジアミン、プロパン-1,3-ジアミン、ブタン-1,4-ジアミン、ペンタン-1,5-ジアミン、ヘキサメチレンジアミン、イソホロンジアミン、及びこれらの組合せよりなる群から選択されるとエポキシ含有ビニルモノマー好ましくはメタアクリル酸グリシジル、ビニルグリシジルエーテル、アリルグリシジルエーテル、及びこれらの組合せよりなる群から選択されるとの生成物である]、請求項1又は2に記載の鎖延長ポリシロキサン架橋剤。プレポリマーの全ての又はごく一部のペンダントヒドロキシル基が、ジ-カルボン酸無水物を所望のモル当量比で反応させることにより、ペンダントカルボキシル含有基に変換される、請求項1~12のいずれか1項に記載の鎖延長ポリシロキサン架橋剤。ジ-カルボン酸無水物が、無水コハク酸、グルタル酸無水物、アジピン酸無水物、又はこれらの組合せである、請求項13に記載の鎖延長ポリシロキサン架橋剤。請求項1~14のいずれか1項に記載の鎖延長ポリシロキサン架橋剤に、この鎖延長ポリシロキサン架橋剤のヒドロキシル又はカルボキシル基を介して共有結合した1個以上のダングリング親水性ポリマー鎖を含む、可溶性両親媒性プレポリマーであって、本発明の鎖延長ポリシロキサン架橋剤のヒドロキシル又はカルボキシル基と反応できる唯一の末端反応性官能基を有する親水性ポリマーを、カップリング剤の存在下又は非存在下で反応させて、ダングリング親水性鎖を有する両親媒性プレポリマーを形成することにより得られる[ここで、末端反応性官能基は、アミノ基、ヒドロキシル基、酸塩化物基、カルボキシル基、無水物、エポキシ基、及びこれらの組合せよりなる群から選択される]プレポリマー。親水性ポリマーが、単官能基末端ポリエチレングリコールPEG、単官能基末端PEG/PPGブロックコポリマー、単官能基末端ポリアルキルアクリルアミド、単官能基末端ポリアルキルメタクリルアミド、単官能基末端ポリビニルピロリドン、N-ビニルピロリドンと反応性官能基を含まない1種以上のビニルモノマー例えば、アクリル酸ジアルキルアミノアルキル、メタクリル酸ジアルキルアミノアルキル、N,N-ジアルキルアクリルアミド、N,N-ジアルキルメタクリルアミド、又はこれらの混合物などとの単官能基末端コポリマー、エチレン型不飽和基以外の反応性官能基を含まない1種以上の親水性ビニルモノマーの単官能基末端ポリマー、及びこれらの組合せよりなる群から選択される、請求項15に記載のプレポリマー。請求項10~14に記載の鎖延長ポリシロキサン架橋剤に、この鎖延長ポリシロキサン架橋剤のカルボキシル基を介して共有結合した1個以上のダングリング親水性ポリマー鎖を含む、可溶性両親媒性プレポリマーであって、鎖延長ポリシロキサン架橋剤のカルボキシル基と反応できる唯一のアミノ基を有する親水性ポリマーを、カップリング剤としてのカルボジイミドの存在下で反応させて、親水性ポリマーと鎖延長ポリシロキサン架橋剤との間にアミド結合を形成することにより得られるプレポリマー。1少なくとも1種の請求項1~14のいずれか1項に記載の鎖延長ポリシロキサン架橋剤及び/又は請求項15、16又は17に記載のダングリング親水性ポリマー鎖を有する両親媒性プレポリマーから誘導される架橋単位;2少なくとも1種の親水性ビニルモノマー更には少なくとも2個のエチレン型不飽和基から誘導される親水性単位;3場合により疎水性ビニルモノマーから誘導される疎水性単位;並びに4場合により重合しうるUV吸収剤から誘導されるUV吸収単位を含む、ポリマー。最初に、a本発明の鎖延長ポリシロキサン架橋剤又はダングリング親水性ポリマー鎖を有する両親媒性プレポリマー、b少なくとも1種の親水性ビニルモノマー、cチオール基以外の第1の反応性官能基を伴うか又は伴わない連鎖移動剤、及び/又はエチレン型不飽和基以外の第2の反応性官能基を有するビニルモノマー、d場合により疎水性ビニルモノマー、並びにe場合により重合しうるUV吸収剤を包含する、重合しうる組成物を重合して、中間体のコポリマーを形成し、次にこの中間体のコポリマーを、第1又は第2の反応性官能基と反応してカップリング反応において結合を形成できる第3の反応性官能基を有するエチレン型官能基化ビニルモノマーで、カップリング剤の存在下又は非存在下でエチレン型官能基化して、プレポリマーを形成することにより得られる[ここで、第1、第2及び第3の反応性官能基は、相互に独立に、アミノ基:-NHR’ここで、R’は、上記と同義である、ヒドロキシル基、カルボキシル基、酸ハライド基、アズラクトン基、イソシアナート基、エポキシ基、アジリジン基、及びこれらの組合せよりなる群から選択される]可溶性プレポリマーである、請求項18に記載のポリマー。請求項1~14のいずれか1項に記載の鎖延長ポリシロキサン架橋剤及び/又は請求項15~17及び19のいずれか1項に記載の可溶性両親媒性プレポリマーを包含する、レンズ形成材料[ここで、レンズ形成組成物は更に、親水性ビニルモノマー、疎水性ビニルモノマー、ポリシロキサン含有ビニルモノマー、ポリシロキサン含有ビニルマクロマー、700ダルトン未満の分子量を有する架橋物質、重合しうるUV吸収剤、視界着色剤、抗菌剤、生物活性剤、浸出性潤滑剤、浸出性涙液安定化剤、及びこれらの混合物よりなる群から選択される1種以上の成分を含む]を、成形用型内で硬化することにより得られるシリコーンヒドロゲル材料を含む、眼用レンズであって、好ましくは少なくとも約40barrer、更に好ましくは少なくとも約60barrer、更になお好ましくは少なくとも約80barrerの酸素透過度;約0.1MPa~約2.0MPa、好ましくは約0.2MPa~約1.5MPa、更に好ましくは約0.3MPa~約1.2MPa、更になお好ましくは約0.4MPa~約1.0MPaの弾性係数;好ましくは少なくとも約1.0×10-5mm2分、更に好ましくは少なくとも約2.0×10-5mm2分、更になお好ましくは少なくとも約6.0×10-5mm2分のイオノフラックス拡散係数D;完全に水和すると、好ましくは約15~約55、更に好ましくは約20~約38重量の含水率;及びこれらの組合せよりなる群から選択される少なくとも1つの特性を有する、眼用レンズ。"